(57)【要約】【課題】曲面施工性や寸法安定性に優れた多孔質成形体を提供する。【解決手段】多孔質材料から成形され、表裏をなす第一面１１及び第二面１２を有する多孔質成形体１であって、前記第一面１１に、格子状の第一溝２１が形成され、前記第二面１２に、平面視で前記第一溝２１と重複しない配置で格子状の第二溝２２が形成され、前記第一溝２１と前記第二溝２２とは、前記第一面１１と前記第二面１２との間の一部の範囲で連通している多孔質成形体１とする。【選択図】図１
2008249059.tif 000002
【特許請求の範囲】
【請求項１】
多孔質材料から成形され、表裏をなす第一面及び第二面を有する多孔質成形体であって、
前記第一面は、格子状の第一溝が形成され、
前記第二面は、平面視で前記第一溝と重複しない配置で格子状の第二溝が形成され、
前記第一溝と前記第二溝とは、前記第一面と前記第二面との間の一部の範囲で連通している
ことを特徴とする多孔質成形体。
【請求項２】
曲面に施工するための多孔質成形体であって、
前記第一面又は前記第二面が前記曲面に対応した湾曲形状に変形しており、
前記第一溝及び前記第二溝には充填材料が充填されている
ことを特徴とする請求項１に記載の多孔質成形体。
【請求項３】
前記充填材料は、前記多孔質材料より強度が高い材料である
ことを特徴とする請求項２に記載の多孔質成形体。
【請求項４】
前記多孔質材料は、発泡材料であり、
前記充填材料は、無発泡材料である
ことを特徴とする請求項２又は３に記載の多孔質成形体。
【請求項５】
前記多孔質材料は、高分子化合物の発泡材料であり、
前記充填材料は、前記高分子化合物の無発泡材料又は前記発泡材料よりも気泡率の低い前記高分子化合物の発泡材料である
ことを特徴とする請求項２又は３に記載の多孔質成形体。
【請求項６】
前記高分子化合物は、硬質ポリウレタン又は硬質ポリイソシアヌレートである
ことを特徴とする請求項５に記載の多孔質成形体。
【請求項７】
前記多孔質材料は、無機多孔質材料であり、
前記充填材料は、セラミックスである
ことを特徴とする請求項２又は３に記載の複合成形体。
【請求項８】
前記無機多孔質材料は、ケイ酸カルシウム保温材又はロックウール保温材である
ことを特徴とする請求項７に記載の複合成形体。
【請求項９】
多孔質材料から成形され、表裏をなす第一面及び第二面を有する単位成形体が複数積層された多孔質成形体であって、
前記単位成形体の前記第一面に、格子状の第一溝が形成され、
前記単位成形体の前記第二面に、平面視で前記第一溝と重複しない配置で格子状の第二溝が形成され、
前記第一溝と前記第二溝とは、前記第一面と前記第二面との間の一部の範囲で連通し、
複数の前記単位成形体は、互いの前記第一溝及び前記第二溝が連通するよう積層されている
ことを特徴とする多孔質成形体。
【請求項１０】
曲面に施工するための多孔質成形体であって、
積層された複数の前記単位成形体のうち、積層方向における一方端に配置された前記単位成形体の前記第一面又は前記第二面は、前記曲面に対応した湾曲形状に変形しており、
複数の前記単位成形体の前記第一溝及び前記第二溝には充填材料が充填されている
ことを特徴とする請求項９に記載の多孔質成形体。
【請求項１１】
多孔質材料から成形され、表裏をなす第一面及び第二面を有する、曲面に施工するための多孔質成形体の製造方法であって、
前記第一面に、格子状の第一溝を形成し、
前記第二面に、平面視で前記第一溝と重複しない配置で、前記第一面と前記第二面との間の一部で前記第一溝と連通するよう格子状の第二溝を形成し、
前記第一面又は前記第二面の一方を前記曲面に対応した湾曲形状に変形させるとともに、充填材料の原液を、前記第一面又は前記第二面の他方側から前記第一溝又は前記第二溝に流し込んで前記第一溝及び前記第二溝に充填し、
前記第一面又は前記第二面の一方が前記湾曲形状に変形した状態で前記第一溝及び前記第二溝に充填した前記原液を硬化させる
ことを特徴とする多孔質成形体の製造方法。
【請求項１２】
多孔質材料から成形され、表裏をなす第一面及び第二面を有する単位成形体が複数積層された、曲面に施工するための多孔質成形体の製造方法であって、
前記単位成形体の前記第一面に、格子状の第一溝を形成し、
前記単位成形体の前記第二面に、平面視で前記第一溝と重複しない配置で、前記第一面と前記第二面との間の一部の範囲で前記第一溝と連通するよう格子状の第二溝を形成し、
複数の前記単位成形体を、互いの前記第一溝及び前記第二溝が連通するよう積層し、
積層方向における一方端に配置された前記単位成形体の前記第一面又は前記第二面を、前記曲面に対応した湾曲形状に変形させるとともに、充填材料の原液を、前記積層方向における他方端に配置された前記単位成形体の前記第一溝又は前記第二溝に流し込んで、複数の前記単位成形体の前記第一溝及び前記第二溝に充填し、
前記一方端に配置された前記単位成形体の前記第一面又は前記第二面が前記曲面に対応した湾曲形状に変形した状態で、複数の前記単位成形体の前記第一溝及び前記第二溝に充填された前記原液を硬化させる
ことを特徴とする多孔質成形体の製造方法。
【発明の詳細な説明】
【技術分野】
【０００１】
本発明は、多孔質成形体に関し、特に、曲面への施工に優れた多孔質成形体に関する。
【背景技術】
【０００２】
硬質ポリウレタンフォームやケイ酸カルシウム保温材等の多孔質成形体は、それが本来的に備える断熱性や軽量性等の特性に基づいて、低温又は高温で流体を輸送する配管構造の断熱材や保温材、建築用のパネル等に広く用いられている。
【０００３】
従来、多孔質材料を保温材等として配管やタンクなどの曲面に施工する場合、多孔質材料をパイプカバーやタンク壁面などの形状に切削して曲面加工する方法があった（特許文献１、特許文献２参照）。
【０００４】
また、可撓性シート上にプラスチックフォーム層を形成し、当該プラスチックフォーム層の当該シートと反対側の面にＶ字溝を形成し、当該Ｖ字溝の両傾斜面を当接させることによって湾曲させるようにしたものがあった（特許文献３参照）。
【特許文献１】実公昭５４−１９３６１号公報
【特許文献２】特開２００２−２７６８９４号公報
【特許文献３】特開平９−６０７８９号公報
【特許文献４】特開平１０−２９９９８３号公報
【特許文献５】特開平３−２５５２９８号公報
【発明の開示】
【発明が解決しようとする課題】
【０００５】
しかしながら、上記従来技術においては、パイプカバー形状に切削する場合には、多孔質材料から所定の寸法の形状に切削加工するため、材料のロスが大きく、加工にはＮＣ（Ｎｕｍｅｒｉｃａｌ  Ｃｏｎｔｒｏｌ）ルーターなどの切削機械を用いる必要があり、生産性も悪かった。また、多孔質成形体を球面形状に加工することは困難であった。
【０００６】
また、プラスチックフォーム層のシートと反対側の面にＶ字溝を形成する方法も、曲面への施工性は向上するものの、球面形状に加工することは困難であり、寸法安定性は従来の多孔質材料と同じである。
【０００７】
さらに、多孔質成形体は、かさ密度が小さいほど軽量となり、また熱伝導率が低下して、断熱材として適しているが、かさ密度が小さくなると寸法安定性が低下する、という問題点があった。
【０００８】
このため、経時劣化や熱劣化などによって多孔質材料が収縮し、外形寸法の変化を伴う多孔質材料の変形に対応するため、例えば、あらかじめ多孔質材料と多孔質材料の隙間にグラスウールなどの緩衝材を詰めて、多孔質材料が収縮してできた間隙を塞ぐようにする（特許文献４参照）ことや、多孔質材料と多孔質材料の境目をステップジョイントと呼ばれる凹凸形状に加工しておき、隙間の距離を長くすることで漏れを防ぐことや、２重管の中に保温材を入れて変形を防ぐ（特許文献５参照）ことなどにより対処する必要があった。
【０００９】
本発明は、上記課題に鑑みて為されたものであって、曲面施工性や寸法安定性に優れた多孔質成形体を提供することをその目的の一つとする。
【課題を解決するための手段】
【００１０】
上記課題を解決するための本発明の一実施形態に係る多孔質成形体は、多孔質材料から成形され、表裏をなす第一面及び第二面を有する多孔質成形体であって、前記第一面に、格子状の第一溝が形成され、前記第二面に、平面視で前記第一溝と重複しない配置で格子状の第二溝が形成され、前記第一溝と前記第二溝とは、前記第一面と前記第二面との間の一部の範囲で連通していることを特徴とする。本発明によれば、第一溝及び第二溝が三次元的に形成されることで、様々な曲面形状への対応が可能となり、曲面施工性に優れた多孔質成形体を提供することができる。
【００１１】
また、曲面に施工するための多孔質成形体であって、前記第一面又は前記第二面が前記曲面に対応した湾曲形状に変形しており、前記第一溝及び前記第二溝には充填材料が充填されていることとしてもよい。この場合、前記充填材料は、前記多孔質材料より強度が高い材料であることとしてもよい。また、前記多孔質材料は、発泡材料であり、前記充填材料は、無発泡材料であることとしてもよい。また、前記多孔質材料は、高分子化合物の発泡材料であり、前記充填材料は、前記高分子化合物の無発泡材料又は前記発泡材料よりも気泡率の低い前記高分子化合物の発泡材料であることとしてもよい。また、前記高分子化合物は、硬質ポリウレタン又は硬質ポリイソシアヌレートであることとしてもよい。また、前記多孔質材料は、無機多孔質材料であり、前記補強材料は、セラミックスであることとしてもよい。この場合、前記無機多孔質材料は、ケイ酸カルシウム保温材又はロックウール保温材であることとしてもよい。
【００１２】
上記課題を解決するための本発明の一実施形態に係る多孔質成形体は、多孔質材料から成形され、表裏をなす第一面及び第二面を有する単位成形体が複数積層された多孔質成形体であって、前記単位成形体の前記第一面に、格子状の第一溝が形成され、前記単位成形体の前記第二面に、平面視で前記第一溝と重複しない配置で格子状の第二溝が形成され、前記第一溝と前記第二溝とは、前記第一面と前記第二面との間の一部の範囲で連通し、複数の前記単位成形体は、互いの前記第一溝及び前記第二溝が連通するよう積層されていることを特徴とする。本発明によれば、変形性に優れた多孔質成形体を提供することができる。また、曲面に施工するための多孔質成形体であって、積層された複数の前記単位成形体のうち、積層方向における一方端に配置された前記単位成形体の前記第一面又は前記第二面は、前記曲面に対応した湾曲形状に変形しており、複数の前記単位成形体の前記第一溝及び前記第二溝には充填材料が充填されていることとすることもできる。この場合、複数の単位成形体同士を効果的に接着させることができ、また、多孔質成形体の強度を向上させることもできる。
【００１３】
上記課題を解決するための本発明の一実施形態に係る多孔質成形体の製造方法は、多孔質材料から成形され、表裏をなす第一面及び第二面を有する、曲面に施工するための多孔質成形体の製造方法であって、前記第一面に、格子状の第一溝を形成し、前記第二面に、平面視で前記第一溝と重複しない配置で、前記第一面と前記第二面との間の一部で前記第一溝と連通するよう格子状の第二溝を形成し、前記第一面又は前記第二面の一方を前記曲面に対応した湾曲形状に変形させるとともに、充填材料の原液を、前記第一面又は前記第二面の他方側から前記第一溝又は前記第二溝に流し込んで前記第一溝及び前記第二溝に充填し、前記第一面又は前記第二面の一方が前記湾曲形状に変形した状態で前記第一溝及び前記第二溝に充填した前記原液を硬化させることを特徴とする。本発明によれば、曲面施工性に優れた多孔質成形体を提供することができる。
【００１４】
上記課題を解決するための本発明の一実施形態に係る多孔質成形体の製造方法は、多孔質材料から成形され、表裏をなす第一面及び第二面を有する単位成形体が複数積層された、曲面に施工するための多孔質成形体の製造方法であって、前記単位成形体の前記第一面に、格子状の第一溝を形成し、前記単位成形体の前記第二面に、平面視で前記第一溝と重複しない配置で、前記第一面と前記第二面との間の一部の範囲で前記第一溝と連通するよう格子状の第二溝を形成し、複数の前記単位成形体を、互いの前記第一溝及び前記第二溝が連通するよう積層し、積層方向における一方端に配置された前記単位成形体の前記第一面又は前記第二面を、前記曲面に対応した湾曲形状に変形させるとともに、充填材料の原液を、前記積層方向における他方端に配置された前記単位成形体の前記第一溝又は前記第二溝に流し込んで、複数の前記単位成形体の前記第一溝及び前記第二溝に充填し、前記一方端に配置された前記単位成形体の前記第一面又は前記第二面が前記曲面に対応した湾曲形状に変形した状態で、複数の前記単位成形体の前記第一溝及び前記第二溝に充填された前記原液を硬化させることを特徴とする。本発明によれば、曲面施工性に優れた多孔質成形体を提供することができる。
【発明を実施するための最良の形態】
【００１５】
以下に、本発明の一実施形態に係る多孔質成形体について、図面を参照しつつ説明する。なお、本発明に係る多孔質成形体は、本実施形態に限られるものではない。
【００１６】
図１、図２、図３はそれぞれ、本実施形態に係る多孔質成形体１（以下、「成形体１」という）の一例についての斜視図、平面図、正面図である。図４は、図３に示すＡ−Ａ線で切断した成形体１の断面図である。この図４は、図３に示す成形体１を厚さＴの半分の位置で切断した断面図である。
【００１７】
成形体１は、多孔質材料から成形されている。この多孔質材料としては、内部に微細な空隙が二次元的又は三次元的に複数形成された多孔質の材料であって可撓性を有するものであれば特に限られず、目的に応じて任意の多孔質有機材料又は多孔質無機材料を選択して用いることができる。
【００１８】
この多孔質材料としては、断熱性、保温性に優れたものや、多孔化により軽量化を図ったものを用いることができ、発泡を伴って成形できる発泡材料を好ましく用いることができる。発泡材料としては、例えば、発泡成形の過程で孔内に断熱性や保温性に寄与するガスが閉じ込められた独立気泡構造を有するものを好ましく用いることができる。具体的に、この多孔質材料としては、例えば、ポリウレタンフォーム、ポリスチレンフォーム、ポリエチレンフォーム、ポリプロピレンフォーム、ポリイソシアヌレートフォーム、ポリイミドフォーム等の高分子化合物の発泡材料を用いることができ、特に、硬質ポリウレタンフォームや硬質ポリイソシアヌレートフォームを好ましく用いることができる。
【００１９】
また、多孔質材料としては、例えば、内部に微細な空隙が形成された無機多孔質材料を用いることができる。無機多孔質材料としては、ロックウール保温材、グラスウール保温材、セラミックファイバー保温材等の繊維質保温材、ケイ酸カルシウム保温材等の粉末質保温材、パーライト保温材、バーミキュライト保温材等の発泡質保温材、無機繊維紙コルゲート保温材等の空気層保温材を用いることができ、特に、ロックウール保温材、グラスウール保温材、ケイ酸カルシウム保温材を好ましく用いることができる。本実施形態において、成形体１は、多孔質材料として硬質ポリウレタンフォームを用いて成形された板状の発泡成形体である。
【００２０】
この成形体１は、表裏をなす第一面１１（以下、「上面１１」という）及び第二面１２（以下、「下面１２」という）を有している。上面１１及び下面１２は、成形体１が有する６つの表面のうち最も面積の大きい２つの矩形表面である。そして、成形体１は、上面１１に形成された格子状の第一溝２１と、下面１２に形成された格子状の第二溝２２と、を有する溝部２０を備えている。
【００２１】
第一溝２１は、上面１１において、並列に配置された複数の第一縦溝２３と、当該第一縦溝２３と直角をなして交差するよう並列に配置された複数の第一横溝２４と、を含む。第二溝２２は、下面１２において、並列に配置された複数の第二縦溝２５と、当該第二縦溝２５と直角をなして交差するよう並列に配置された複数の第二横溝２６と、を含む。第一縦溝２３と第一横溝２４とは交点で連通し、第二縦溝２５と第二横溝２６とは交点で連通している。
【００２２】
第一溝２１と第二溝２２とは、図２に示すように、平面視で互いに重複しない配置で形成されている。すなわち、本実施形態においては、平面視において、第二溝２２の各第二縦溝２５は、隣接して並行に延びる２つの第一縦溝２３の中間の位置に当該２つの第一縦溝２３と平行に延びる配置で形成されている。また、第二溝２２の各第二横溝２６は、隣接して並行に延びる２つの第二横溝２４の中間の位置に当該２つの第一横溝２４と平行に延びる配置で形成されている。
【００２３】
また、第一溝２１と第二溝２２とは、第一面１１と第二面１２との間の一部の範囲で連通している。すなわち、図３に示すように、上面１１と下面１２とは、成形体１の厚さＴだけ離れて配置されているのに対して、第一溝２１の深さＤ１及び第二溝２２の深さＤ２はそれぞれ当該厚さＴより小さく、且つ当該深さＤ１と当該深さＤ２との合計は当該厚さＴより大きくなっている。具体的に、本実施形態においては、第一溝２１の深さＤ１と第二溝２２の深さＤ２とは等しく、いずれも成形体１の厚さＴの半分よりも所定長さだけ長くなっている。
【００２４】
このため、第一溝２１と第二溝２２とは、成形体１の内部の厚さ方向において、上面１１から当該第一溝２１の深さＤ１だけ離れた位置と、下面１２から当該第二溝２２の深さＤ２だけ離れた位置と、の間の範囲で連通している。
【００２５】
したがって、図４に示すように、少なくとも上面１１と下面１２との中間の位置（すなわち、上面１１及び下面１２のいずれからも厚さＴの半分の深さの位置における図４に示す切断面）においては、複数の第一縦溝２３の各々と複数の第二横溝２６の各々とが互いに交差して連通するとともに、複数の第一横溝２４の各々と複数の第二縦溝２５の各々とが互いに交差して連通している。このように、第一溝２１と第二溝２２とからなる溝部２０は、成形体１の上面１１から下面１２まで当該成形体１の内部の厚さ方向全域にわたって連続的に形成されている。
【００２６】
また、第一溝２１及び第二溝２２は、基部１０の側面の一部から他の一部まで、上面１１及び下面１２を横断するようにそれぞれ形成されている。すなわち、成形体１は、上面１１の外縁と下面１２の外縁とを繋ぐ側面として、表裏をなす第一側面１３（以下、「前側面１３」という）及び第二側面１４（以下、「後側面１４」という）と、表裏をなす第三側面１５（以下、「左側面１５」という）及び第四側面１６（以下、「右側面１６」という）と、を有している。そして、第一溝２１の第一縦溝２３及び第二溝２２の第二縦溝２５は、前側面１３から後側面１４まで形成され、第一溝２１の第一横溝２４及び第二溝２２の第二横溝２６は、左側面１５から右側面１６まで形成されている。
【００２７】
このような成形体１は、次のようにして製造することができる。すなわち、まず、ポリオール、イソシアネート、反応触媒、発泡剤、制泡剤を反応させて、硬質ポリウレタンフォームからなる板状の成形体１を発泡成形する。そして、この成形体１の上面１１に、格子状の第一溝２１を形成するとともに、下面１２には、平面視で当該第一溝２１と重複しないようにずれた配置で格子状の第二溝２２を形成する。
【００２８】
また、このとき、第一溝２１の深さＤ１と第二溝２２の深さＤ２との合計が成形体１の厚さＴより大きくなるよう調整して、当該第一溝２１と当該第二溝２２とを、上面１１と下面１２との間の一部の範囲で互いに連通させる。
【００２９】
なお、第一溝２１及び第二溝２２を形成する加工方法は特に限られないが、例えば、発泡体の一部を削り取る切削加工によって、まず上面１１に第一溝２１の第一縦溝２３を形成し、次いで当該第一溝２１の第一横溝２４を形成し、更に同様にして下面１２に第二縦溝２５、第二横溝２６を順次形成する方法を用いることができる。
【００３０】
このようにして製造される成形体１は、溝部２０を有することにより曲面施工性に優れている。すなわち、例えば、成形体１を配管の外側面等の円筒曲面に施工する場合には、その上面１１又は下面１２を当該円筒曲面に対応する湾曲形状に変形させることが可能である。また、例えば、成形体１を建築物のドーム状表面等の球面に施工する場合には、その上面１１又は下面１２を当該球面に対応する三次元的な湾曲形状に変形させることが可能である。
【００３１】
図５及び図６には、施工の対象とする構造物３０が球状表面３１を有する場合において、図１〜図４に示した成形体１を当該球状表面３１に施工した状態の一例を示す。図５は、球状表面３１に施工された成形体１を前側面１３側から見た側面図であり、図６は、当該成形体１を上面１１側から見た平面図である。
【００３２】
多孔質材料で成形された成形体１は、上面１１に形成された格子状の第一溝２１と、下面１２に形成された格子状の第二溝２２と、が当該上面１１と当該下面１２との間で連通することによって、溝部２０が当該上面１１から当該下面１２まで厚さ方向の全域に設けられているため、二次元的又は三次元的な変形性に優れている。このため、図５及び図６に示すように、成形体１は、例えば、下面１２（図１及び図３参照）が施工の対象である球状表面３１に対応する湾曲形状となるように、その全体を三次元的に変形させることができる。したがって、成形体１は、施工前に予め変形させておくことにより、又は球状表面３１に押し当てて変形させることにより、図５及び図６に示すように、当該球状表面３１沿って適切に配置することができる。また、成形体１は、いったん平板状に成形された後、対象とする曲面に合わせて変形させるだけで当該曲面に施工することができるため、従来の切削により曲面加工を行う場合のような材料のロスや廃材の発生を回避することができる。
【００３３】
また、成形体１は、上面１１又は下面１２が施工の対象である曲面に対応した湾曲形状に変形しており、且つ第一溝２１及び第二溝２２に充填材料が充填されてなる充填部４０を備えた、当該曲面に施工するための多孔質成形体とすることもできる。
【００３４】
図７及び図８には、施工の対象とする構造物３０が球状表面３１を有する場合において、充填部４０を備えた成形体１を当該球状表面３１に施工した状態の一例を示す。図７は、球状表面３１に施工された成形体１を前側面１３側から見た側面図であり、図８は、当該成形体１を上面１１側から見た平面図である。
【００３５】
充填部４０の形成に用いられる充填材料としては、流動性のある原液を第一溝２１及び第二溝２２に流し込んで硬化させることによって当該第一溝２１及び第二溝２２に充填できるものであれば特に限られず、目的に応じて任意の有機材料又は無機材料を選択して用いることができる。
【００３６】
この充填材料としては、例えば、成形体１を構成する多孔質材料に比べて圧縮強度、曲げ強度、引っ張り強度等の力学的強度が高い補強材料を好ましく用いることができる。また、充填材料としては、流動性のある原液の粘性が小さく、第一溝２１及び第二溝２２を形成する多孔質材料の壁面との親和性が高いものを好ましく用いることができる。また、充填材料としては、例えば、成形体１を構成する多孔質材料との接着性に優れたもの、断熱性、保温性に優れたもの、軽量化されたもの等を好ましく用いることができる。
【００３７】
また、成形体１を構成する多孔質材料が有機系材料である場合には、充填材料として有機系材料を好ましく用いることができる。具体的に、この場合、充填材料としては、例えば、ウレタン樹脂、エポキシ樹脂、シリコーン樹脂、アクリル樹脂、エチレン−酢酸ビニル樹脂、塩化ビニル樹脂、クロロプレンゴム、酢酸ビニル樹脂、スチレン−ブタジエゴム、フェノール樹脂、ポリイミドなどからなる接着剤や、ポリウレタン、ポリイソシアヌレートなどの樹脂等の有機系材料を用いることができ、特に、エポキシ樹脂接着剤、硬質ポリウレタン、硬質ポリイソシアヌレートを好ましく用いることができる。また、成形体１を構成する多孔質材料が無機系材料である場合には、充填材料として無機系材料を好ましく用いることができる。具体的に、この場合、充填材料としては、例えば、シリカ系、アルミナ系、セラミック系、セメントなどの無機系バインダーやペーストを用いることができ、特に、アルミナ系ペーストのセラミックスを好ましく用いることができる。また、充填材料は、これら無発泡材料又は発泡材料とすることができる。本実施形態において、充填材料は、エポキシ樹脂接着剤である。
【００３８】
また、多孔質材料と充填材料との組み合わせは、目的に応じて任意に選択することができる。すなわち、例えば、成形体１を発泡体とし、充填材料を無発泡材料とすることができる。この場合、成形体１を高分子化合物の発泡体とし、充填材料を当該高分子化合物と同一の種類又は異なる種類の高分子化合物の無発泡材料とすることができる。また、成形体１を高分子化合物の発泡体とし、充填材料を当該発泡体よりも気泡率の低い当該高分子化合物と同一種類の高分子化合物の発泡材料とすることができる。この高分子化合物の発泡体としては、例えば、硬質ポリウレタンフォームや硬質ポリイソシアヌレートフォームを好ましく用いることができる。また、成形体１を構成する多孔質材料を無機多孔質材料とし、充填材料をセラミックスとすることができる。すなわち、例えば、無機多孔質材料としての繊維質保温材や粉末質保温材と、充填材料としてのアルミナ系ペーストのセラミックスと、の組み合わせを好ましく用いることができる。
【００３９】
この充填部４０は、その一部として第一溝２１（図１〜図６参照）に充填材料を充填して形成された第一充填部４１を有し、他の一部として同様に第二溝２２に当該充填材料を充填して形成された第二充填部４２を有している。そして、これら第一充填部４１と第二充填部４２とは、第一溝２１と第二溝２２とが連通している部分で繋がっており、充填部４０を一体的に構成している。
【００４０】
このように、充填部４０は、成形体１の上面１１から下面１２まで、当該成形体１の厚さＴの全範囲にわたって一体的に形成されている。また、充填部４０は、前側面１３から後側面１４まで、及び左側面１５から右側面１６まで、上面１１及び下面１２の全体にわたって一体的に形成されている。このため、例えば、充填材料として、多孔質材料より強度が高い補強材料を用いた場合には、成形体１の上面１１と下面１２とに圧縮荷重が加わった場合であっても、当該成形体１のうち充填部４０が当該圧縮加重を効果的に受け止めることができる。したがって、成形体１のうち充填部４０の格子間を埋めている多孔質材料は、当該成形体１に対する荷重から保護される。
【００４１】
また、成形体１内部の多孔質材料は経時劣化や熱劣化によって収縮し、寸法が変化し得るが、充填部４０がこの収縮しようとする応力に反発して当該多孔質材料の形状を保持するため、当該成形体１全体としての収縮は無視できるほどに低減することができる。すなわち、成形体１は寸法安定性に優れている。
【００４２】
この結果、例えば、成形体１を構成する多孔質材料の孔構造を保護することができるため、当該孔構造に由来する当該多孔質材料に特有の特性を効果的に維持することができる。具体的に、例えば、多孔質材料は内部に形成されている空隙中に存在するガスが当該空隙中に保持されることで断熱性を保持するが、充填部４０が当該ガスの当該空隙からの流出を防ぐ隔壁としての役割を果たすことにより、成形体１の断熱性を効果的に保持することができる。例えば、水を発泡剤として発泡成形され、独立気泡内に炭酸ガスが閉じ込められた硬質ポリウレタンフォームを用いる場合等、ガスを保持している独立気泡を有する多孔質材料を用いて成形体１が成形されている場合には、充填部４０によって当該独立気泡からの当該ガスの漏洩を防止することができるため、当該多孔質材料に特有の断熱性、保温性、軽量性を効果的に維持することができる。
【００４３】
また、成形体１のうち、上面１１側で第一充填部４１の各格子によって囲まれ、又は下面１２側で第二充填部４２の各格子によって囲まれた、直方体状の多孔質材料ブロック部分は、当該各格子によって互いに独立して配置されているため、例えば、一つの多孔質材料ブロック部分に破損等の不具合が生じた場合であっても、当該不具合が他の多孔質材料ブロック部分に及ぶことを効果的に抑制することができる。
【００４４】
このように、成形体１は、充填部４０を設けることによって、多孔質材料が本来的に備える特性を効果的に維持することができ、充填材料として当該多孔質材料より強度が高い補強材料を用いた場合には、当該成形体１の強度を効果的に高めることもできる。また、この充填部４０を備えた成形体１についても、いったん平板状に成形された後、対象とする曲面に合わせて変形させた状態で当該充填部４０を形成するだけで当該曲面に施工することができるため、従来の切削により曲面加工を行う場合のような材料のロスや廃材の発生を回避することができる。
【００４５】
この充填部４０を備えた、曲面に施工するための成形体１は、次のようにして製造することができる。すなわち、まず、上述の充填部４０を有しない成形体１と同様に、図１〜図４に示すような平板状の成形体１を製造する。
【００４６】
次に、成形体１の上面１１又は下面１２の一方を、施工する曲面に対応した湾曲形状に変形させるとともに、充填材料の原液を、当該上面１１又は当該下面１２の他方側から第一溝２１又は第二溝２２に流し込んで当該第一溝２１及び当該第二溝２２に充填する。すなわち、図７及び図８に示す例においては、成形体１の下面１２が球状表面３１に沿った三次元的な湾曲形状となるよう、硬質ポリウレタンフォームで成形された成形体１の全体を変形させるとともに、硬化することで当該硬質ポリウレタンフォームより強度が高くなるエポキシ樹脂の流動性のある原液を上面１１側から第一溝２１に流し込んで当該第一溝２１及び第二溝２２に充填する。
【００４７】
ここで、第一溝２１と第二溝２２とは成形体１の内部で連通しているため、上面１１側から第一溝２１に原液を流し込むことにより、当該原液を、当該第一溝２１の全体のみならず、成形体１の内部における当該第一溝２１と第二溝２２との連通部分まで流入させ、更に当該第二溝２２の全体にまで流入させることができる。このようにして、充填材料の原液を、成形体１の上面１１から下面１２まで、溝部２０の全体に充填することができる。なお、充填材料の原液を溝部２０に充填する方法は特に限られず任意の方法を選択して用いることができ、例えば、当該溝部２０の一部と他の一部とに圧力差を形成し、当該圧力差を利用して当該原液を当該溝部２０内に流入させる方法を用いることができる。
【００４８】
また、充填材料の原液は、成形体１の上面１１及び下面１２のみならず、側面から溝部２０に流し込むこともできる。すなわち、充填材料の原液は、例えば、前側面１３又は後側面１４の少なくとも一方から第一縦溝２３又は第二縦溝２５に流し込み、左側面１５又は右側面１６の少なくとも一方から第一横溝２４又は第二横溝２６に流し込むことができる。
【００４９】
そして、上面１１又は下面１２の一方が施工対象の曲面に対応する湾曲形状に変形した状態で、第一溝２１及び第二溝２２に充填された充填材料の原液を当該充填材料の特性に応じた所定の条件で硬化させる。すなわち、本実施形態においては、少なくとも下面１２が球状表面３１に沿った椀状に変形した状態で、溝部２０の全体に充填されたエポキシ樹脂の原液を硬化させる。この結果、湾曲した成形体１において、硬化したエポキシ樹脂が第一溝２１及び第二溝２２に充填されてなる充填部４０を形成することができる。
【００５０】
なお、このような成形体１の製造は、曲面への施工前に行うことができる。すなわち、例えば、湾曲した施工表面に成形体１を施工する前に、当該施工表面を模した型の湾曲面に当該成形体１の上面１１又は下面１２を押し当てて、当該上面１１又は下面１２が当該湾曲面に対応する湾曲形状となるように当該成形体１を変形させ、当該施工表面への施工前に、変形させた当該成形体１の第一溝３１及び第二溝３２に充填した充填材料を硬化させることができる。
【００５１】
図９は、成形体１の更に他の例についての斜視図である。この成形体１は、単位成形体１０ａ〜ｄが複数積層されて構成されている。この成形体１を構成する４つの単位成形体１０ａ〜ｄは、図１〜図４に示した例と同様に、上面１１ａ〜ｄに格子状の第一溝２１ａ〜ｄが形成され、下面１２ａ〜ｄに格子状の第二溝２２ａ〜ｄが形成されている。そして、第一溝２１ａ〜ｄと第二溝２２ａ〜ｄとは、平面視で互いに重複しない配置で形成されるとともに、上面１１ａ〜ｄと下面１２ａ〜ｄとの間の一部の範囲で連通している。
【００５２】
また、この成形体１において、単位成形体１０ａ〜ｄは、互いの第一溝２１ａ〜ｄ及び第二溝２２ａ〜ｄが連通するよう積層されている。すなわち、成形体１は、例えば、隣接する２つの単位成形体１０ａと単位成形体１０ｂとのうち、一方の単位成形体１０ａの下面１２ａと他方の単位成形体１０ｂの上面１１ｂとが対向し、且つ、当該下面１２ａの第二溝２２と当該上面１１ｂの第一溝２２ｂとが交差して、当該下面１２ａと当該上面１１ｂとの接合面において連通するよう積層されている。
【００５３】
具体的に、本実施形態においては、一方の単位成形体１０ａの第一溝２１ａ及び第二溝２２ａと、他方の単位成形体１０ｂの第一溝２１ｂ及び第二溝２２ｂと、がそれぞれ平面視において重複するような配置で、当該一方の単位成形体１０ａと当該他方の単位成形体１０ｂとが積層されている。
【００５４】
そして、この積層構造を有する成形体１もまた、図５及び図６に示した単体の場合と同様に、溝部５０を有することにより曲面施工性に優れている。すなわち、例えば、成形体１を配管の外側面等の円筒曲面に施工する場合には、積層された４つの単位成形体１０ａ〜ｄのうち、積層方向における一方端に配置された単位成形体１０ｄの下面１２ｄを、当該円筒曲面に対応した湾曲形状に変形させることが可能である。また、例えば、成形体１を建築物のドーム状表面等の球面に施工する場合には、積層された４つの単位成形体１０ａ〜ｄのうち、積層方向における一方端に配置された単位成形体１０ｄの下面１２ｄを、当該球面に対応する三次元的な湾曲形状に変形させることが可能である。
【００５５】
また、この成形体１は、図７及び図８に示した単体の場合と同様に、曲面に施工するための多孔質成形体であって、複数の単位成形体１０ａ〜ｄの第一溝２１ａ〜ｄ及び第二溝２２ａ〜ｄに充填材料が充填されてなる充填部（不図示）を有するものとすることもできる。すなわち、この場合、例えば、成形部１を構成する４つの単位成形体１０ａ〜ｄのうち、積層方向における一方端に配置された単位成形体１０ｄの下面１２ｄが、施工対象の曲面に対応した湾曲形状に変形していることとなる。そして、この変形された成形体１の充填部は、当該成形体１を構成する４つの単位成形体１０ａ〜ｄの各々の第一溝２１ａ〜ｄと第二溝２２ａ〜ｄとにそれぞれ充填材料を充填して形成される。すなわち、この充填部は、成形体１を構成する複数の単位成形体１０を積層方向において貫通するように一体的に形成される。
【００５６】
ここで、この成形体１においては、例えば、隣接する２つの単位成形体１０ａと単位成形体１０ｂのうち、対向する一方の単位成形体１０ａの下面１２ａと他方の単位成形体１０ｂの上面１１ｂとの間を埋める薄い補強材料の層（図示せず）（以下、「接着層」という）が形成されている。すなわち、充填部は、第一溝２１ａ〜ｄに充填材料が充填されてなる部分と第二溝２２ａ〜ｄに充填材料が充填されてなる部分とを繋ぐように一方の単位成形体１０ａの下面１２ａと他方の単位成形体１０ｂの上面１１ｂとに沿って形成される接着層を有している。充填部は、この接着層を有することにより、成形体１を構成する４つの単位成形体１０ａ〜ｄを互いに強固に接着することができる。
【００５７】
この充填部を備えた積層構造の成形体１は、次のようにして製造することができる。すなわち、まず各単位成形体１０ａ〜ｄの上面１１ａ〜ｄに格子状の第一溝２１ａ〜ｄを形成する。一方、各単位成形体１０ａ〜ｄの下面１２ａ〜ｄには、格子状の第二溝２２ａ〜ｄを平面視で第一溝２１ａ〜ｄと重複しない配置で形成する。
【００５８】
このとき、各単位成形体１０ａ〜ｄにおいて、第一溝２１ａ〜ｄの深さと第二溝２２ａ〜ｄの深さとの合計が当該各単位成形体１０ａ〜ｄの厚さより大きくなるよう調整して、当該第一溝２１ａ〜ｄと当該第二溝２２ａ〜ｄとを、上面１１ａ〜ｄと下面１２ａ〜ｄとの間の一部の範囲で互いに連通させる。
【００５９】
次に、このように製造した４つの単位成形体１０ａ〜ｄを、互いの第一溝２１ａ〜ｄ及び第二溝２２ａ〜ｄが連通するよう積層する。
【００６０】
そして、この積層構造を形成した、図９に示すような成形体１を、施工対象である他の部材の表面に応じた形状に変形させる。すなわち、成形体１が高温又は低温の流体を輸送する配管の断熱材・保温材として用いられる場合には、例えば、まず、成形体１を施工表面である当該配管の外面に沿うように湾曲させる。この成形体１の湾曲は、例えば、施工表面を模した型の湾曲面に当該成形体１の積層方向一方側の単位成形体１０ｄの下面１２ｄを押し当てて変形させ、当該変形させた単位成形体１０ｄの上に更に３つの単位成形体１０ａ〜ｃを変形させつつ積層することにより行うことができる。
【００６１】
そして、この湾曲させた成形体１の第一溝２１ａ〜ｄ及び第二溝２２ａ〜ｄに充填材料の原液を流し込む。すなわち、成形体１の積層方向における一方端の単位成形体１０ｄの下面１２ｄが施工表面に沿うように当該成形体１を湾曲させた状態で、当該成形体１の他方端の単位成形体１０ａの上面１１ａ側から第一溝２１ａに充填材料の原液を流し込む。ここで、成形体１を構成する４つの単位成形体１０ａ〜ｄの第一溝２１ａ〜ｄと第二溝２２ａ〜ｄとが互いに連通しているため、積層方向における他方端の単位成形体１０ａの上面１１ａ側から第一溝２１ａに原液を流し込むことにより、当該原液は、当該他方端の単位成形体１０ａの第一溝２１ａ及び第二溝２２ａの全体のみならず、当該積層方向における一方端側に積層されている他の３つの単位成形体１０ｂ〜ｄの第一溝２１ｂ〜ｄ及び第二溝２２ｂ〜ｄの全体にまで順次流入することができる。また、このとき４つの単位成形体１０ａ〜ｄの間にスペーサ等を挿入することにより僅かな隙間を空けて積層した状態で充填材料を充填することにより、当該隙間を埋めて単位成形体１０ａ〜ｄ間に広がる接着層を形成することができる。なお、充填材料の原液は、成形体１を構成する４つの単位成形体１０ａ〜ｄのうち少なくとも一部の側面から第一溝２１ａ〜ｄ又は第二溝２２ａ〜ｄの少なくとも一方に流し込むこともできる。
【００６２】
このようにして、充填材料の原液を成形体１の一方端の単位成形体１０ａの上面１１ａから、他方端の単位成形体１０ｄの下面１２ｄまで、当該成形体１の高さ方向において溝部５０（図９参照）の全体に充填することができる。
【００６３】
そして、成形体１の湾曲状態を維持したまま、全ての単位成形体１０ａ〜ｄに充填した充填材料の原液を、当該充填材料の特性に応じた所定の条件で硬化させる。この結果、硬化した充填材料が成形体１の第一溝２１ｂ〜ｄ及び第二溝２２ｂ〜ｄに充填されてなる充填部を形成することができる。こうして形成された充填部は、成形体１を構成する４つの単位成形体１０ａ〜ｄを積層方向において貫通するように一体的に形成される。
【００６４】
こうして、４つの単位成形体１０ａ〜ｄが互いに強固に接着し、且つ積層方向における一方端の単位成形体１０ｄの下面１２ｄが施工対象の曲面に対応する湾曲形状に変形した成形体１を製造することができる。また、充填材料として、硬化することで単位成形体１０ａ〜ｄを構成する多孔質材料より強度が高くなる補強材料を用いることにより、当該多孔質材料本来の特性を維持しつつ、成形体１の強度を向上させることもできる。
【００６５】
図１０には、成形体１の更に他の例についての斜視図を示す。図１０に示す成形体３は、上面１１に形成された第一溝２１の形状を除き、図１〜図４に示した成形体１と同様に構成されている。
【００６６】
この成形体３の第一溝２１の第一縦溝２３及び第一横溝２４は、いずれも下面１２側の端部から上面１１側の開口部に向けて幅が大きくなる側面視でＶ字型のテーパ状に形成されている。このため、例えば、施工表面である球状表面等の曲面の曲率が大きい場合であっても、成形体１は、上面１１を当該曲面に対応する形状に変形することにより、当該曲面に沿った形状で適切に湾曲することができる。
【００６７】
なお、成形体１は上述の例に限られない。すなわち、例えば、第一溝２１と第二溝２２とは平面視で重複しないよう配置されていれば上述の例に限られず、例えば、平面視において、隣接する２つの第一縦溝２３の間に配置される第二溝２２の各第二縦溝２５が、当該２つの第一縦溝２３のうち一方により近い位置に配置されることとしてもよい。また、成形体１の上面１１及び下面１２は矩形のものに限られず、例えば、他の多角形や円形とすることもできる。
【図面の簡単な説明】
【００６８】
【図１】本発明の一実施形態に係る多孔質成形体の一例についての斜視図である。
【図２】本発明の一実施形態に係る多孔質成形体の一例についての平面図である。
【図３】本発明の一実施形態に係る多孔質成形体の一例についての正面図である。
【図４】図３に示す多孔質成形体をＡ−Ａ線で切断した断面図である。
【図５】本発明の一実施形態に係る多孔質成形体の一例についての施工状態における側面図である。
【図６】本発明の一実施形態に係る多孔質成形体の一例についての施工状態における平面図である。
【図７】本発明の一実施形態に係る多孔質成形体の他の例についての施工状態における側面図である。
【図８】本発明の一実施形態に係る多孔質成形体の他の例についての施工状態における平面図である。
【図９】本発明の一実施形態に係る多孔質成形体の更に他の例についての斜視図である。
【図１０】本発明の一実施形態に係る多孔質成形体の更に他の例についての斜視図である。
【符号の説明】
【００６９】
１  多孔質成形体、１０  単位成形体、１１  上面、１２  下面、１３  前側面、１４  後側面、１５  左側面、１６  右側面、２０  溝部、２１  第一溝、２２  第二溝、２３  第一縦溝、２４  第一横溝、２５  第二縦溝、２６  第二横溝、３０  構造物、３１  球状表面、４０  充填部、４１  第一充填部、４２  第二充填部、５０  溝部。
【図１】
2008249059.tif 000003
【図２】
2008249059.tif 000004
【図３】
2008249059.tif 000005
【図４】
2008249059.tif 000006
【図５】
2008249059.tif 000007
【図６】
2008249059.tif 000008
【図７】
2008249059.tif 000009
【図８】
2008249059.tif 000010
【図９】
2008249059.tif 000011
【図１０】
2008249059.tif 000012